(57)【特許請求の範囲】
【請求項１】
飽和ポリエステル樹脂１５〜５０重量％と、ゴム強化スチレン系樹脂５０〜８５重量％とからなる樹脂組成物１００重量部に対し、ジペンタエリスリトール脂肪酸エステル０．２〜５．０重量部を配合してなる熱可塑性樹脂組成物。
【請求項２】
請求項１において、ジペンタエリスリトール脂肪酸エステルがジペンタエリスリトールステアリン酸エステルであることを特徴とする熱可塑性樹脂組成物。
【発明の詳細な説明】
【０００１】
【発明の属する技術分野】
本発明は塗装性及び耐衝撃性に優れた熱可塑性樹脂組成物に関するものである。詳しくは、本発明は自動車部品、電気部品、事務用機器部品等に好適に使用される塗装性及び耐衝撃性に優れた熱可塑性樹脂組成物に関するものである。
【０００２】
【従来の技術】
従来、ゴム強化スチレン系樹脂に、グリセリン脂肪酸トリエステル及び／又はエリスリトール脂肪酸テトラエステルを配合することにより、成形品の光沢等の外観や、耐衝撃性、剛性等の物性バランスを改良することが提案されている（特開平４−３４８１５２号公報）。
【０００３】
また、ポリエステル樹脂にアクリル系ゴム又はジエン系グラフト共重合体を配合して耐衝撃性を改善すると共に、更に、ペンタエリスリトールエステルを配合することにより、高温高湿下での耐加水分解性を高めて機械的特性を改善することが提案されている。
【０００４】
ところで、熱可塑性樹脂組成物を用いて自動車部品、電気部品、事務用機器部品等を製造する場合、通常、意匠性、耐候性、耐久性等の向上を目的として成形品の表面には塗装が施される。
【０００５】
従って、この場合、熱可塑性樹脂組成物には、耐衝撃性のみならず、塗装された塗料が強固に付着して剥れ難いこと、即ち、塗装性に優れることが要求される。
【０００６】
【発明が解決しようとする課題】
しかしながら、従来において、耐衝撃性に優れる上に、塗装性にも優れた熱可塑性樹脂組成物として、十分に満足し得る特性を有するものは提供されていない。
【０００７】
本発明は上記従来の実情に鑑みてなされたものであって、塗装性及び耐衝撃性に優れた熱可塑性樹脂組成物を提供することを目的とする。
【０００８】
【課題を解決するための手段】
本発明の熱可塑性樹脂組成物は、飽和ポリエステル樹脂１５〜５０重量％と、ゴム強化スチレン系樹脂５０〜８５重量％とからなる樹脂組成物１００重量部に対し、ジペンタエリスリトール脂肪酸エステル０．２〜５．０重量部を配合してなることを特徴とする。
【０００９】
本発明に従って、特定割合の飽和ポリエステル樹脂とゴム強化スチレン系樹脂との組成物に対して、特定量のジペンタエリスリトール脂肪酸エステルを配合することにより、塗装性及び耐衝撃性を大幅に改善することができる。
【００１０】
本発明において、ジペンタエリスリトール脂肪酸エステルとしては、特に、ジペンタエリスリトールステアリン酸エステルを用いるのが好ましい。
【００１１】
【発明の実施の形態】
以下に本発明を詳細に説明する。
【００１２】
本発明において、飽和ポリエステル樹脂としては、テレフタル酸又はそのジアルキルエステルと脂肪族グリコール類との重縮合反応によって得られるポリアルキレンテレフタレート或いはこれを主体とする共重合体、具体的には、ポリエチレンテレフタレート、ポリブチレンテレフタレートなどが挙げられる。
【００１３】
また、ゴム強化スチレン系樹脂は、共役ジエン系ゴム成分又は非ジエン系ゴム成分を含有させてポリスチレン樹脂の主として耐衝撃性を改善したものである。
【００１４】
この共役ジエン系ゴム成分としては、室温においてゴム状を呈している物質であれば良く、例えば、ポリブタジエン、スチレン−ブタジエン共重合体、アクリロニトリル−ブタジエン共重合体などのブタジエン系ゴム質重合体、又は非ジエン系ゴム成分としてポリアクリル酸エチルエステル、ポリアクリル酸ブチルエステルなどのアクリル酸アルキルエステル系ゴム質重合体、ポリイソプレン、ポリクロロプレン或いはエチレン−プロピレン−ジエン系ゴム質共重合体等の１種又は２種以上が挙げられる。
【００１５】
ゴム強化スチレン系樹脂は、スチレン、α−メチルスチレン、メチルスチレン（ビニルトルエン）等のスチレン単量体及び不飽和ニトリル単量体としてアクリロニトリル、メタアクリロニトリル等をゴム成分にグラフト重合することにより得られるが、本発明に係るゴム強化スチレン系樹脂は、重合方法として乳化重合、懸濁重合、塊状重合のこれらのいずれの方法で得られたものであってもよい。
【００１６】
本発明において、ゴム強化スチレン系樹脂のゴム成分含有量は、７．５〜２５重量％であることが好ましい。この割合が７．５重量％未満では、十分な耐衝撃性が得られず、２５重量％を超えると熱変形温度、曲げ弾性率が著しく低下する。好ましいゴム強化スチレン系樹脂のゴム成分含有量は１０〜２０重量％である。
【００１７】
このような本発明のゴム強化スチレン系樹脂としては、代表的にはＡＢＳ樹脂（アクリロニトリル−ブタジエン−スチレン共重合体）が挙げられ、その他、アクリル酸アルキルエステル系ゴム質重合体をゴム成分とする、いわゆるＡＡＳ樹脂、エチレン−プロピレン−ジエン系ゴム質共重合体をゴム成分とするＡＥＳ樹脂などが挙げられ、実用上、ＡＢＳ樹脂等に、更に、スチレン−アクリロニトリル共重合体、スチレン−アクリロニトリル−α−メチルスチレン共重合体、アクリロニトリル−α−メチルスチレン共重合体等のゴム成分を含有しない重合体を添加して、ゴム成分含有量を上記範囲に調整して調製される。
【００１８】
本発明において、上記飽和ポリエステル樹脂とゴム強化スチレン系樹脂との割合は、飽和ポリエステル樹脂１５〜５０重量％、ゴム強化スチレン系樹脂５０〜８５重量％とする。この範囲よりも飽和ポリエステル樹脂が多いと塗装性、特に塗膜との密着性が低下し、逆にゴム強化スチレン系樹脂が多いと耐薬品性が劣る。好ましい配合割合は、飽和ポリエステル樹脂２０〜４０重量％、ゴム強化スチレン系樹脂６０〜８０重量％である。
【００１９】
また、本発明で使用されるジペンタエリスリトール脂肪酸エステルを構成する酸成分としては特に限定されないが、好ましくは、炭素数６〜２８の高級脂肪酸、具体的には、カプリル酸、カプリン酸、ラウリン酸、ミリスチン酸、パルミチン酸、ステアリン酸、ベヘン酸、モンタン酸等の高級飽和脂肪酸、ウンデシレン酸、オレイン酸、エルカ酸、リノール酸等の高級不飽和脂肪酸が挙げられる。
【００２０】
本発明においては、特に、ジペンタエリスリトール脂肪酸エステルとしてジペンタエリスリトールステアリン酸エステルを用いるのが好ましい。
【００２１】
なお、ジペンタエリスリトール脂肪酸エステルを構成するペンタエリスリトール脂肪酸エステルは、テトラ、ペンタ、ヘキサ等のエステルでも良い。
【００２２】
従って、ジペンタエリスリトールステアリン酸エステルとしては、下記構造式で表されるものが挙げられる。
【００２３】
【化１】
0003575152.tif 000002
【００２４】
本発明において、ジペンタエリスリトール脂肪酸エステルの配合割合は、前記飽和ポリエステル樹脂とゴム強化スチレン系樹脂との合計１００重量部に対して０．２〜５重量部とする。ジペンタエリスリトール脂肪酸エステルの割合がこの範囲よりも少ないと、ジペンタエリスリトール脂肪酸エステルを配合したことによる塗装性、耐衝撃性の改善効果が得られず、この範囲を超えて多量に配合すると、塗装性が低下する。好ましいジペンタエリスリトール脂肪酸エステルの配合割合は、前記飽和ポリエステル樹脂とゴム強化スチレン系樹脂との合計１００重量部に対して０．５〜４重量部である。
【００２５】
このような本発明の熱可塑性樹脂組成物は、所定割合の飽和ポリエステル樹脂、ゴム強化スチレン系樹脂及びジペンタエリスリトール脂肪酸エステルを必要に応じて酸化防止剤、滑剤、加工助剤、充填剤、補強剤等の添加剤と共に、例えば、押出機、バンバリーミキサー、混練ロール等により、混練することにより容易に調製することができる。
【００２６】
【実施例】
以下に実施例及び比較例を挙げて本発明をより具体的に説明する。
【００２７】
実施例１〜９，比較例１〜３
飽和ポリエステル樹脂としてポリブチレンテレフタレート（ＰＢＴ）を用い、ゴム強化スチレン系樹脂として、表１に示す割合でＡＢＳ樹脂（ＡＢＳ  Ｇｒａｆｔ）、ＡＡＳ樹脂（ＡＡＳ  Ｇｒａｆｔ）又はＡＥＳ樹脂（ＡＥＳ  Ｇｒａｆｔ）にスチレン−アクリロニトリル共重合体（Ｐ−ＳＡＮ）をグラフトしてゴム成分含有量を調整したものを用い、更に、ジペンタエリスリトール脂肪酸エステルとして、ジペンタエリスリトールステアリン酸ヘキサエステル（ＤＰＥＳＥ）（前記化１において、Ｒ１  ，Ｒ２  がＯＣＯＲ３  で、Ｒ３  がＣ１７Ｈ３５のもの）を表１に示す割合で配合して、熱可塑性樹脂組成物を調製した。
【００２８】
この熱可塑性樹脂組成物のペレットを用いて射出成形法により試験片を作製し、下記試験方法でそれぞれ特性の評価を行い、結果を表１に示した。
【００２９】
▲１▼  アイゾット衝撃強度（ｋｇ−ｃｍ／ｃｍ）
ＪＩＳ  Ｋ７１１０（ノッチ付き）に準じて測定した。
【００３０】
▲２▼  ＨＤＴ（成形品熱変形温度）（℃）
１８．６ｋｇ／ｃｍ２    ＡＳＴＭ  Ｄ  ６４８に準拠して測定した。
【００３１】
▲３▼  曲げ弾性率（ｋｇ／ｃｍ２  ）
ＡＳＴＭ  Ｄ  ７９０に準拠して測定した。
【００３２】
▲４▼  限界歪（ブレーキオイル）（％）
一定の曲率（歪０．２−１．６％）を持つ治具に試験片を取り付け試験片表層部に一定歪を発生させブレーキオイルを塗布する。塗装後、２３±２℃，ＲＨ（相対湿度）５０〜６０％の環境下に４８時間放  置し、割れが発生する歪を求めこれを限界歪とする。
【００３３】
▲５▼  塗装性
表面にウレタン塗装を施し、ＪＩＳ  Ｋ５４００に準じて碁盤目試験を行い、剥れの全くないものを○、剥れたます目の数が１００目中１０目以下のものを△、剥れたます目の数が１００目中１１目以上のものを×とした。
【００３４】
【表１】
0003575152.tif 000003
【００３５】
表１より本発明の熱可塑性樹脂組成物は、耐衝撃性等の機械的特性に優れる上に、塗装性も極めて良好であることがわかる。
【００３６】
これに対して、ジペンタエリスリトール脂肪酸エステルを配合していない比較例２では、耐衝撃性、塗装性が共に劣る。また、ジペンタエリスリトール脂肪酸エステルの配合量が多い比較例３では、耐衝撃性は比較的良いものの塗装性が劣る。また、ジペンタエリスリトール脂肪酸エステルを適正量で配合していても、ゴム強化ポリスチレン系樹脂の配合量が少なく、飽和ポリエステル樹脂の配合量が多い比較例１では、塗装性が非常に悪いものとなる。
【００３７】
【発明の効果】
以上詳述した通り、本発明の熱可塑性樹脂組成物によれば、自動車部品、電気部品、事務用機器部品等に好適に使用される塗装性及び耐衝撃性に優れた熱可塑性樹脂組成物が提供される。